(57)【要約】【課題】従来の色再現性向上特性を有する光学フィルターが有していた欠点を改良し、各種表示装置における色再現性の向上と紫外線遮蔽性能、不要な近赤外線遮蔽性能、近赤外線センサー感度確保の両立を目的とする。【解決手段】本発明に係る光学フィルターは、光の波長３８０ｎｍ以上７２５ｎｍ以下の範囲において、０°以上５０°以下の範囲から選ばれる任意の一つ以上の角度で光学フィルターへ入射した光に対して、第一の阻止帯、第一の透過帯、第二の阻止帯、第二の透過帯、第三の阻止帯、第三の透過帯、及び第四の阻止帯を有する。【選択図】なし【特許請求の範囲】
【請求項１】
光の波長３８０ｎｍ以上７２５ｎｍ以下の範囲において、０°以上５０°以下の範囲から選ばれる任意の一つ以上の角度で光学フィルターへ入射した光に対して、第一の阻止帯、第一の透過帯、第二の阻止帯、第二の透過帯、第三の阻止帯、第三の透過帯、及び第四の阻止帯を有し、前記第一の阻止帯、前記第二の阻止帯、前記第三の阻止帯、及び前記第四の阻止帯はそれぞれ同じ波長を含まず、前記第一の透過帯、前記第二の透過帯、及び前記第三の透過帯はそれぞれ同じ波長を含まないことを特徴とする光学フィルター。
【請求項２】
前記第一の阻止帯、前記第二の阻止帯、前記第三の阻止帯、及び前記第四の阻止帯の透過率がそれぞれ２０％以下であることを特徴とする請求項１に記載の光学フィルター。
【請求項３】
前記第一の透過帯、前記第二の透過帯、及び前記第三の透過帯の透過率がそれぞれ７０％以上であることを特徴とする請求項１又は請求項２に記載の光学フィルター。
【請求項４】
前記第一の阻止帯が３８０ｎｍを含む波長であり、４２０ｎｍ未満の波長であることを特徴とする請求項１から請求項３のいずれか一つに記載の光学フィルター。
【請求項５】
前記第一の透過帯が４５０ｎｍを含む波長であることを特徴とする請求項１から請求項４のいずれか一つに記載の光学フィルター。
【請求項６】
前記第二の阻止帯が４９０ｎｍを含む波長であることを特徴とする請求項１から請求項５のいずれか一つに記載の光学フィルター。
【請求項７】
前記第二の透過帯が５２０ｎｍを含む波長であることを特徴とする請求項１から請求項６のいずれか一つに記載の光学フィルター。
【請求項８】
前記第三の阻止帯が５８０ｎｍを含む波長であることを特徴とする請求項１から請求項７のいずれか一つに記載の光学フィルター。
【請求項９】
前記第三の透過帯が６３０ｎｍを含む波長であることを特徴とする請求項１から請求項８のいずれか一つに記載の光学フィルター。
【請求項１０】
前記第四の阻止帯が７１０ｎｍを含む波長であることを特徴とする請求項１から請求項９のいずれか一つに記載の光学フィルター。
【請求項１１】
光の波長７８０ｎｍ以上１１００ｎｍ以下の範囲に第四の透過帯を有することを特徴とする請求項１から請求項１０のいずれか一つに記載の光学フィルター。
【請求項１２】
光の波長９００ｎｍ以上１１００ｎｍ以下の範囲に第五の阻止帯を有することを特徴とする請求項１から請求項１０のいずれか一つに記載の光学フィルター。
【請求項１３】
前記それぞれの透過帯の帯域幅はそれぞれ１００ｎｍ以下であり、前記第二の阻止帯と前記第三の阻止帯の帯域幅がそれぞれ１００ｎｍ以下であることを特徴とする請求項１から請求項１２のいずれか一つに記載の光学フィルター。
【請求項１４】
前記第一の透過帯と前記第一の阻止帯間の遷移領域が２０ｎｍ以下であり、前記第一の阻止帯と前記第二の透過帯間の遷移領域が２０ｎｍ以下であり、前記第二の透過帯と前記第二の阻止帯間の遷移領域が２０ｎｍ以下であり、前記第二の阻止帯と前記第三の透過帯間の遷移領域が２０ｎｍ以下であり、前記第三の透過帯と前記第三の阻止帯間の遷移領域が２０ｎｍ以下であり、前記第三の阻止帯と前記第四の透過帯間の遷移領域が２０ｎｍ以下であることを特徴とする請求項１から請求項１３のいずれか一つに記載の光学フィルター。
【発明の詳細な説明】
【技術分野】
【０００１】
本発明は、カラー液晶表示装置、有機ＥＬカラー表示装置、量子ドットカラー表示装置、マイクロＬＥＤカラー表示装置、カラープロジェクター、カラー撮像装置、ホログラム表示装置に用いられる光学フィルターに関する。詳しくは、可視光線の色純度の低い特定の波長を遮断する色再現性向上特性を有する光学フィルターに関する。
【背景技術】
【０００２】
液晶表示装置は、２枚の偏光板に挟まれた液晶層が、１枚目の偏光板を通過した光の偏光度合いを制御して、２枚目の偏光板を通過する光量をコントロールすることにより表示を行う表示装置であり、ツイストネマチック（ＴＮ）型液晶を用いるタイプが主流となっている。液晶表示装置は、２枚の偏光板の間にフィルターセグメントを設けることによりカラー表示が可能である。
【０００３】
その他の代表的な液晶表示装置の方式としては、一対の電極を片側の基材上に設けて基材に平行な方向に電解を印加するイン・プレーン・スイッチング（ＩＰＳ）方式、負の誘電異方性をもつネマチック液晶を垂直配向させるヴァーティカリー・アライメント（ＶＡ）方式、また一軸性の位相差フィルムの光軸を互いに直交させ、光学補償を行なうオプティカリー・コンベンセンド・ベンド（ＯＣＢ）方式等があり、それぞれが実用化されている。
【０００４】
カラーフィルターは、樹脂やガラス等の透明な基材の表面に２種以上の異なる色相の微細な帯（ストライプ）状のフィルターセグメントを平行または交差して配置したもの、あるいは微細なフィルターセグメントを縦横一定の配列で配置したものからなっている。一般的に赤色、緑色、および青色の３色のフィルターセグメントから形成されることが多く、各フィルターセグメントは数ミクロン〜数１００ミクロンで色相毎に所定の配列で整列されている。
【０００５】
液晶表示装置に要求される品質項目としては、色再現性が重要視される。カラー液晶表示装置の色再現性は、赤、緑、青のフィルターセグメントから放射される光の色で決まり、それぞれのフィルターセグメントの色度点をそれぞれ（ｘＲ，ｙＲ）、（ｘＧ，ｙＧ）、（ｘＢ，ｙＢ）としたとき、ｘ−ｙ色度図上のこれらの３点で囲まれる三角形の面積で評価され、アメリカＮａｔｉｏｎａｌ  Ｔｅｌｅｖｉｓｉｏｎ  Ｓｙｓｔｅｍ  Ｃｏｍｍｉｔｔｅｅ（ＮＴＳＣ）により定められた標準方式の３原色、赤（０．６７，０．３３）、緑（０．２１，０．７１）、青（０．１４，０．０８）により囲まれる面積に対する比（単位は％、以下「ＮＴＳＣ比」と略す。）として表現される。色再現性はそれぞれのフィルターセグメントの色純度を高くすると大きくなることが知られている（非特許文献１）。しかし、従来のフィルターセグメントのみでは十分な色純度を得ることができなかった。
【０００６】
また、近年では有機エレクトロルミネセンス（ＥＬ）素子（以下「ＯＬＥＤ」という。）を発光体とする光源ユニットが用いられるようになってきた。ＯＬＥＤの利点としては、直接光源ユニットの発光をコントロールできるため、偏光板が不要となり、エネルギーの無駄も大幅に抑えられるということが挙げられる。ＯＬＥＤのメカニズムとしては、ＴＦＴ（薄膜トランジスタ）などにより直接各画素の光源をオン／オフコントロールすることでカラー表示を可能としている。有機ＥＬカラー表示装置は、例えばＳＯＮＹ社製「ＸＥＬ−１」などとして既に上市されている（特許文献１参照）。有機ＥＬカラー表示装置においても色再現性が重要視される（特許文献２）。ＯＬＥＤにおいても、従来の各画素は十分な色純度を得ることができなかった。有機ＥＬの光源の代わりに量子ドット発光体を用いた量子ドットカラー表示装置や、無機ＬＥＤを用いたマイクロＬＥＤも同様である。
【０００７】
これら表示装置やプロジェクター、ホログラムの色純度向上として、可視光線の一部を遮蔽する色純度向上フィルターが知られている（特許文献３、特許文献４、特許文献５、特許文献６）。しかしこれら従来の色純度向上フィルターは、色純度向上効果と青、緑、赤の十分な透過率とを確保しながら４００ｎｍ以下の波長の光の十分な遮蔽性を両立しているものは得られておらず、周囲の光やバックライトが発する紫外光により表示装置が劣化するという問題があった。また色純度向上効果と青、緑、赤の十分な透過率とを確保しながら７００ｎｍ以上の波長の不要な近赤外線の遮蔽性を両立しているものは得られておらず、表示装置から発する近赤外線によって周囲の近赤外線センサーが誤作動を起こすという問題があった。また、色純度向上効果と青、緑、赤の十分な透過率とを確保しながら８００ｎｍ〜１１００ｎｍの特定の波長の光の十分な透過率を両立したものは得られておらず、表示装置の色純度向上と近赤外線センサーとを両立することは困難であった。
【先行技術文献】
【特許文献】
【０００８】
【特許文献１】特開２００５−７１７３５号公報
【特許文献２】特開２０１４−０７８０３７号公報
【特許文献３】特開昭５７−１７８２０７公報
【特許文献４】特開平７−０７２４５０公報
【特許文献５】特開平７−３２５３０１公報
【特許文献６】特開２００６−０７２２４９公報
【特許文献７】特開２００７−０７８７７１公報
【特許文献８】国際公開第２０１６／０５６４８５号
【特許文献９】特開２００９−３００９５５公報
【特許文献１０】特開２０１５−１８７９８２公報
【非特許文献】
【０００９】
【非特許文献１】三宅洋一編  「分光画像処理入門」  誠製本株式会社  ２００６年
【発明の概要】
【発明が解決しようとする課題】
【００１０】
本発明は、上述した従来の技術が有する課題を解消し、各種表示装置における色再現性の向上と紫外線遮蔽性能、不要な近赤外線遮蔽性能、近赤外線センサー感度の確保の両立を目的とする。
【課題を解決するための手段】
【００１１】
本発明者らは、上記課題を解決するために鋭意検討した結果、下記を満たす光学フィルターを用いることで、表示装置の色再現性の向上と紫外線の遮蔽性、不要な近赤外線の遮蔽性、近赤外線センサーとの両立を可能とすることを見出し、本発明を完成するに至った。本発明の様態の例を以下に示す。
【００１２】
光の波長３８０ｎｍ以上７２５ｎｍ以下の範囲において、０°以上５０°以下の範囲から選ばれる任意の一つ以上の角度で光学フィルターへ入射した光に対して、第一の阻止帯、第一の透過帯、第二の阻止帯、第二の透過帯、第三の阻止帯、第三の透過帯、及び第四の阻止帯を有し、第一の阻止帯、第二の阻止帯、第三の阻止帯、及び第四の阻止帯はそれぞれ同じ波長を含まず、第一の透過帯、第二の透過帯、及び第三の透過帯はそれぞれ同じ波長を含まないことを特徴とする光学フィルター。
【発明の効果】
【００１３】
本発明によれば、各種表示装置の色再現性を向上させ、紫外線を遮蔽、近赤外線センサー感度の両立を行うことができる。
【図面の簡単な説明】
【００１４】
【図１】本発明に係る光学フィルターの一例を示す図である。
【図２】カラー液晶表示装置に本発明に係る光学フィルターを用いた一例を示す図である。
【図３】有機ＥＬカラー表示装置に本発明に係る光学フィルターを用いた一例を示す図である。
【図４】カラープロジェクター表示装置と近赤外線センサーに本発明に係る光学フィルターを用いた一例を示す図である。
【図５】表示装置と近赤外線センサーとに本発明に係る光学フィルターを用いた一例の上面視及び側面視における模式図である。
【図６】本発明に係る光学フィルターの評価に用いたカラーフィルターセグメントの透過率を示すグラフである。
【図７】本発明に係る光学フィルターの評価に用いたＢ−ＬＥＤ＋ＹＡＧ系蛍光光源の波長別発光強度分布を示すグラフである。
【図８】本発明に係る光学フィルターの評価に用いた有機ＥＬ発光光源の各色の波長別発光強度分布を示すグラフである。
【図９】本発明に係る光学フィルターの評価に用いた、近赤外線センサーの感度評価の模式図である。
【図１０】一実施例における光学フィルター１の垂直方向から入射した光の波長別透過率測定結果である。
【図１１】一実施例における光学フィルター３の垂直方向から４５°に入射した光の波長別透過率測定結果である。
【図１２】比較例２における光学フィルター５の垂直方向から入射した光の波長別透過率測定結果である。
【図１３】比較例３における光学フィルター６の垂直方向から入射した光の波長別透過率測定結果である。
【図１４】比較例４における光学フィルター７の垂直方向から入射した光の波長別透過率測定結果である。
【図１５】比較例５における光学フィルター８の垂直方向から入射した光の波長別透過率測定結果である。
【図１６】一実施例における透明基材であるガラス板の垂直方向から入射した光の波長別透過率測定結果である。
【発明を実施するための形態】
【００１５】
本発明の実施の形態について、図面に基づいて説明するが、それらの図面は単に図解のために提供されるものであり、本発明はそれらの図面に何ら限定されない。また、図面は模式的なものであり、厚みと平面寸法との関係、厚みの比率等は実際のものとは異なることに留意されたい。さらに、以下の説明において、同一もしくは略同一の機能および構成を有する構成用途については、同一符号を付し、重複する説明は省略する。本発明の一実施形態における光学フィルター（以下、「光学フィルター」という。）は、基材１０および誘電体多層膜１１を有する。
【００１６】
［光学フィルターの特性］
光学フィルターは、波長３８０ｎｍ〜７２５ｎｍの範囲の波長の光において、０°〜５０°の範囲内の任意の角度で光学フィルターへ入射した光に対して、第一の阻止帯、第一の透過帯、第二の阻止帯、第二の透過帯、第三の阻止帯及び第三の透過帯、第四の阻止帯を有する。
【００１７】
光学フィルターは、さらに０°〜５０°の範囲内の任意の角度で光学フィルターへ入射した光の、第一の阻止帯、第二の阻止帯、第三の阻止帯、及び第四の阻止帯の透過率がそれぞれ２０％以下であることが好ましく、それぞれ１０％以下であることがより好ましい。第一の阻止帯の透過率が１０％以下であれば十分な紫外線遮蔽性を有する。第二の阻止帯、及び第三の阻止帯の透過率が１０％以下であれば色純度向上フィルターとして十分な特性を有する。第四の阻止帯の透過率が１０％以下であれば、周囲の近赤外線センサーの誤動作を十分抑えることができる。
【００１８】
光学フィルターは、さらに、０°〜５０°の範囲内の任意の角度で光学フィルターへ入射した光の、第一の透過帯、第二の透過帯、第三の透過帯の透過率がそれぞれ７０％以上であることが好ましい。より好ましくは８０％以上であり、さらに好ましくは９０％以上である。上記範囲であれば色純度向上フィルターとして良好な輝度を得ることが容易となる。
【００１９】
光学フィルターは、さらに第一の阻止帯が３８０ｎｍを含み、４２０ｎｍ未満の波長であることが好ましい。より好ましくは４１０ｎｍ未満であり、いっそう好ましくは４０５ｎｍ未満であることがよい。上記範囲であれば紫外線を十分に遮蔽しながらも青色の色純度向上特性として好ましい。
【００２０】
光学フィルターは、さらに第一の透過帯が４５０ｎｍを含む波長であることが好ましい。上記範囲の波長を透過帯域とすることで青色の色純度向上特性として好ましい。
【００２１】
光学フィルターは、さらに第二の阻止帯が４９０ｎｍを含む波長であることが好ましい。上記範囲の波長を阻止帯域とすることで、青色と緑色の光の色純度向上特性として好ましい。
【００２２】
光学フィルターは、さらに第二の透過帯が５２０ｎｍを含む波長を透過することが好ましい。上記範囲の波長を透過帯域とすることで、緑色の色純度向上特性として好ましい。より好ましくは５１０ｎｍ〜５３０ｎｍを含む波長である。
【００２３】
光学フィルターは、さらに第三の阻止帯が５８０ｎｍを含む波長であることが好ましい。上記範囲の波長を阻止帯域とすることで、緑色と赤色の光の色純度向上特性として好ましい。
【００２４】
光学フィルターは、さらに第三の透過帯が６３０ｎｍを含む波長であることが好ましい。上記範囲の波長を透過帯域とすることで、赤色の色純度向上特性として好ましい。
【００２５】
光学フィルターは、さらに第四の阻止帯が７１０ｎｍを含む波長であることが好ましい。上記範囲の波長を阻止帯とすることで、周囲の近赤外線センサーの誤動作を起こす波長を十分に遮蔽しながらも赤色の色純度向上特性として好ましい。
【００２６】
光学フィルターは、さらに７８０ｎｍ〜１１００ｎｍに第四の透過帯を有することが好ましい。上記範囲の波長を透過帯域とすることで、近赤外線センサーの感度を十分に確保することができる。より好ましくは８４０ｎｍ〜９５０ｎｍに透過帯域を有することがよい。第四の透過帯の透過率は７０％以上であることが好ましい。より好ましくは８０％以上であり、いっそう好ましくは９０％以上である。
【００２７】
光学フィルターは、さらに９５０ｎｍ〜１１００ｎｍに第五の阻止帯を有することが好ましい。上記範囲の波長に阻止帯を有することで、近赤外線センサーに不要な光が入射されることを防ぎ、近赤外線センサーの感度向上に有用である。第五の阻止帯の透過率は、より好ましくは２０％以下であることがよく、いっそう好ましくは１０％以下であることがよい。
【００２８】
透過帯の帯域幅はそれぞれ１００ｎｍ以下であり、第二の阻止帯と第三の阻止帯の帯域幅がそれぞれ１００ｎｍ以下であることが好ましい。透過帯の帯域幅はより好ましくは８０ｎｍ以下であり、さらに好ましくは７０ｎｍ以下である。第二の阻止帯と第三の阻止帯の帯域幅はより好ましくは８０ｎｍ以下であり、さらに好ましくは７０ｎｍ以下である。透過帯域の帯域幅が上記範囲であれば各色の色純度が高く良好である。第二の阻止帯と第三の阻止帯の帯域幅が上記範囲であれば各色の色純度が高く、輝度を高く保つことができる。
【００２９】
第一の透過帯と第一の阻止帯間の遷移帯域が２０ｎｍ以下であり、第一の阻止帯と第二の透過帯間の遷移帯域が２０ｎｍ以下であり、第二の透過帯と第二の阻止帯間の遷移帯域が２０ｎｍ以下であり、第二の阻止帯と第三の透過帯間の遷移帯域が２０ｎｍ以下であり、第三の透過帯と第三の阻止帯間の遷移帯域が２０ｎｍ以下であり、第三の阻止帯と第四の透過帯間の遷移帯域が２０ｎｍ以下であることが好ましい。より好ましくは、第一の透過帯と第一の阻止帯間の遷移帯域が１５ｎｍ以下であり、第一の阻止帯と第二の透過帯間の遷移帯域が１５ｎｍ以下であり、第二の透過帯と第二の阻止帯間の遷移帯域が１５ｎｍ以下であり、第二の阻止帯と第三の透過帯間の遷移帯域が１５ｎｍ以下であり、第三の透過帯と第三の阻止帯間の遷移帯域が１５ｎｍ以下であり、第三の阻止帯と第四の透過帯間の遷移帯域が１５ｎｍ以下であることが好ましい。上記範囲であれば、色純度向上フィルターとして良好である。
【００３０】
［基材］
光学フィルターを形成する基材としては、透明性を有しているものが好ましい。本発明でいう透明性とは波長４２０ｎｍ〜６５０ｎｍの平均透過率が７０％以上であることを表す。これらの基材の材質として、例えば、上記透明性を有していれば特に限定されるわけではないが、ガラス板、強化ガラス板や、リン酸ガラス、フツリン酸ガラス、アルミナガラス、アルミン酸イットリウム、酸化イットリウムなどの特殊ガラス、水晶、ニオブ酸リチウム、サファイヤ等の複屈折性結晶および透明樹脂が挙げられる。
【００３１】
また基材は１層でも複数層から構成されてもよく、上記材料から選ばれる１種の材質から構成されても、複数種から構成されてもよく、適宜混合した材料でもよい。少なくとも１層は紫外線吸収剤を有してもよい。
【００３２】
［ガラス板］
ガラス板としてはケイ酸ガラス、リン酸ガラス、リン酸銅ガラス、フツリン酸ガラス、フツリン酸銅ガラスが挙げられる。
【００３３】
［強化ガラス板］
強化ガラス板としては、物理強化ガラスや強化合わせガラス、化学強化ガラスが挙げられる。好ましくは圧縮層の厚みが薄く、基材厚みを薄く加工することができる化学強化ガラスが好ましい。化学強化ガラスとしては、旭硝子社製のＤｒａｇｏｎｔｒａｉｌ（登録商標）、Ｃｏｒｎｉｎｇ社のＧＯＲＩＬＬＡ（登録商標）などが挙げられる。
【００３４】
［特殊ガラス］
リン酸ガラスやフツリン酸ガラスとしては各種市販品を用いることができ、松浪硝子工業社製、アルミナガラスとしては日本ガイシ社製ハイセラム（登録商標）が挙げられる。アルミン酸イットリウムや酸化イットリウムとしては、クアーズテック社製が挙げられる。
【００３５】
［透明樹脂］
透明樹脂としては、ポリエステル系樹脂、ポリエーテル系樹脂、アクリル系樹脂、ポリオレフィン系樹脂、ポリシクロオレフィン系樹脂、ノルボルネン系樹脂、ポリカーボネート系樹脂、エン・チオール系樹脂、エポキシ系樹脂、ポリアミド系樹脂、ポリイミド系樹脂、ポリウレタン系樹脂、ポリスチレン系樹脂、が挙げられる。これらの中でも、ノルボルネン系樹脂、ポリイミド系樹脂、ポリエーテル系樹脂が好ましい。透明樹脂は、原料成分の分子構造を調整する等により、屈折率を調整できる。具体的には、原料成分のポリマーの主鎖や側鎖に特定の構造を付与する方法が挙げられる。ポリマー内に付与する構造は特に限定されないが、例えば、ノルボルネン骨格、フルオレン骨格が挙げられる。
【００３６】
これら透明樹脂としては、市販品を用いてもよい。市販品としては、アクリル系樹脂として、オグソール（登録商標）ＥＡ−Ｆ５００３（大阪ガスケミカル（株）製、商品名、屈折率：１．６０）、ポリメチルメタクリレート（屈折率：１．４９）、ポリイソブチルメタクリレート（屈折率：１．４８）（以上、いずれも東京化成工業（株）製、商品名）、ＢＲ５０（三菱レイヨン（株）製、商品名、屈折率：１．５６）等が挙げられる。
【００３７】
また、ポリエステル系樹脂として、ＯＫＰ４ＨＴ（屈折率：１．６４）、ＯＫＰ４（屈折率：１．６１）、Ｂ−ＯＫＰ２（屈折率：１．６４）、ＯＫＰ−８５０（屈折率：１．６５）（以上、いずれも大坂ガスケミカル（株）製、商品名）、バイロン（登録商標）１０３（東洋紡（株）製、商品名、屈折率：１．５５）、ポリカーボネート系樹脂として、ＬｅＸａｎ（登録商標）ＭＬ９１０３（ｓａｂｉｃ社製、商品名、屈折率：１．５９）、ＥＰ５０００（三菱ガス化学（株）社製、商品名、屈折率１．６３）、ＳＰ３８１０（帝人化成（株）製、商品名、屈折率１．６３）、ＳＰ１５１６（帝人化成（株）製、商品名、屈折率１．６０）、ＴＳ２０２０（帝人化成（株）製、商品名、屈折率１．５９）、やｘｙｌｅｘ（登録商標）７５０７（ｓａｂｉｃ社製、商品名）、ノルボルネン系系樹脂として、ＡＲＴＯＮ（登録商標）（ＪＳＲ（株）製、商品名、屈折率：１．５１）、ＺＥＯＮＥＸ（登録商標）（日本ゼオン（株）製、商品名、屈折率：１．５３）等が挙げられる。
【００３８】
ポリエーテル系樹脂としては、主鎖にエーテル結合を形成する反応により得られる重合体であり、下記式（１）、（２）、で表される構造単位からなる郡より選ばれる少なくとも一つの構造単位（ｉ）を有する重合体であることが好ましい。また、下記式（３）で表される構造単位からなる郡より選ばれる少なくとも一つの構造単位（ｉｉ）を有してもよい。
【００３９】
【化１】
2018194620.tif 000002
【００４０】
【化２】
2018194620.tif 000003
【００４１】
【化３】
2018194620.tif 000004
【００４２】
式（１）のうち、Ｒ1〜Ｒ4は、それぞれ独立に炭素数１〜１２の１価の有機基を示す。ａ〜ｄは、それぞれ独立に０〜４の整数を示し、好ましくは０または１であり、より好ましくは０である。
【００４３】
式（２）のうち、Ｒ1〜Ｒ4およびａ〜ｄは、それぞれ独立に式（１）中のＲ1〜Ｒ4およびａ〜ｄと同義であり、Ｙは、単結合、−ＳＯ2−または＞Ｃ＝Ｏを示し、Ｒ7およびＲ8は、それぞれ独立にハロゲン原子、炭素数１〜１２の１価の有機基またはニトロ基を示し、ｍは０または１を示す。但し、ｍが０の時、Ｒ7はシアノ基ではない。ｇおよびｈは、それぞれ独立に０〜４の整数を示し、好ましくは０である。
【００４４】
式（３）のうち、Ｒ5およびＲ6は、それぞれ独立に炭素数１〜１２の１価の有機基を示し、Ｚは、単結合、−Ｏ−、−Ｓ−、−ＳＯ2−、＞Ｃ＝Ｏ、−ＣＯＮＨ−、−ＣＯＯ−または炭素数１〜１２の２価の有機基を示し、ｎは０または１を示す。ｅおよびｆは、それぞれ独立に０〜４の整数を示し、好ましくは０である。
【００４５】
基材の厚みは、所望の用途に応じて適宜選択することができ、特に制限されないが、好ましくは厚みが２５０μｍ以下、さらに好ましくは２００μｍ以下、いっそう好ましくは１５０μｍ以下であり、厚みが上記範囲であれば、得られる表示装置を薄くすることができる。また好ましくは厚みが３０μｍ以上であり、さらに好ましくは４０μｍ以上であり、上記範囲であれば、光学フィルターの反りが少なく、十分に薄い表示装置が得られる。
【００４６】
＜透明樹脂層の製造方法＞
樹脂製基材は、例えば、溶融成形またはキャスト成形により形成してもよく、必要により、成形後に、反射防止剤、ハードコート剤および／または帯電防止剤等のコーティング剤をコーティングする方法により製造してもよい。
【００４７】
（Ａ）溶融成形
透明樹脂層は、樹脂と近赤外吸収色素とを溶融混練りして得られたペレットを溶融成形する方法、樹脂と近赤外吸収色素とを含有する樹脂組成物を溶融成形する方法、または、近赤外吸収色素、樹脂および溶剤を含む樹脂組成物から溶剤を除去して得られたペレットを溶融成形する方法などにより製造してもよい。溶融成形方法としては、例えば、射出成形、溶融押出成形またはブロー成形などを挙げることができる。
【００４８】
（Ｂ）キャスト成形
透明樹脂層は、近赤外吸収色素、樹脂および溶剤を含む樹脂組成物を適当な基材の上にキャスティングして溶剤を除去する方法、反射防止剤、ハードコート剤および／または帯電防止剤等のコーティング剤と、近赤外吸収色素と、樹脂とを含む樹脂組成物を適当な基材の上にキャスティングする方法、または、反射防止剤、ハードコート剤および／または帯電防止剤等のコーティング剤と、色素化合物と、樹脂とを含む硬化性組成物を適当な基材の上にキャスティングして硬化および乾燥させる方法などにより製造してもよい。
【００４９】
基材が透明樹脂の場合、透明樹脂層を基材から剥離することにより得ることができ、また、本発明の効果を損なわない限り、基材から剥離せずに塗膜との積層体を基材としてもよい。
【００５０】
さらに、ガラス板、石英または透明プラスチック製等の光学部品に、樹脂組成物をコーティングして溶剤を乾燥させる方法、または、前記硬化性組成物をコーティングして硬化および乾燥させる方法などにより、光学部品上に直接透明樹脂製基材を形成してもよい。
【００５１】
前記方法で得られた基材中の残留溶剤量は可能な限り少ない方がよく、通常透明樹脂層の重さに対して３重量％以下、好ましくは１重量％以下、さらに好ましくは０．５重量％以下である。残留溶剤量が前記範囲にあると、変形や特性が変化しにくい、所望の機能を容易に発揮できる透明樹脂製基材が得られる。また周囲の電気回路腐食の懸念からハロゲン残留溶剤は５０ｐｐｍ以下であることが望ましい。
【００５２】
［誘電体多層膜］
図１に示すように、光学フィルター１は、基材１０の少なくとも一面に、高屈折率材料層１３と低屈折率材料層１４とを交互に積層した誘電体多層膜１１を有する。図１に示すように基材１０のもう一方の面にも誘電体多層膜１２を有することで、基材１０の両面に誘電体多層膜を有してもよい。両面に誘電体多層膜を有する場合、反りが少なくなるためより好ましい。誘電体多層膜に含まれる高屈折率材料層１３を構成する材料としては、屈折率が１．７以上の材料を用いてもよく、屈折率の範囲が通常は１．７〜２．５の材料が選択される。このような材料としては、例えば、酸化チタン、酸化ジルコニウム、五酸化タンタル、五酸化ニオブ、酸化ランタン、酸化イットリウム、酸化亜鉛、硫化亜鉛、または、酸化インジウム等を主成分とし、酸化チタン、酸化錫および／または酸化セリウムなどを少量（例えば、主成分に対し０％〜１０％）含有させたものなどが挙げられる。
【００５３】
誘電体多層膜に含まれる低屈折率材料層１４を構成する材料としては、屈折率が１．６以下の材料を用いてもよく、屈折率の範囲が通常は１．２〜１．６の材料が選択される。このような材料としては、例えば、シリカ、アルミナ、フッ化ランタン、フッ化マグネシウムおよび六フッ化アルミニウムナトリウムなどが挙げられる。
【００５４】
高屈折率材料層１３と低屈折率材料層１４とを積層する方法については、これら材料層を積層した誘電体多層膜が形成される限り特に制限はない。例えば、樹脂製基材上に、直接、ＣＶＤ（Ｃｈｅｍｉｃａｌ  Ｖａｐｏｒ  Ｄｅｐｏｓｉｔｉｏｎ）法、スパッタ法、真空蒸着法、イオンアシスト蒸着法またはイオンプレーティング法、ＡＬＤ（Ａｔｏｍｉｃ  Ｌａｙｅｒ  Ｄｅｐｏｓｉｔｉｏｎ）法、エアロゾルデポジッション法などにより、高屈折率材料層と低屈折率材料層とを交互に積層した誘電体多層膜を形成してもよい。
【００５５】
また、誘電体多層膜における高屈折率材料層と低屈折率材料層との合計の積層数は、５層〜６０層、好ましくは１０層〜５０層であることが望ましい。
【００５６】
さらに、誘電体多層膜を形成した際に基材に反りが生じてしまう場合には、これを解消するために、基材両面に誘電体多層膜を形成したり、基材の誘電体多層膜を形成した面に紫外線等の電磁波を照射したりする方法等をとってもよい。なお、電磁波を照射する場合、誘電体多層膜の形成中に照射してもよいし、誘電体多層膜の形成後に別途照射してもよい。
【００５７】
［紫外線吸収剤］
本発明で用いることができる紫外線吸収剤は、アゾメチン系化合物、インドール系化合物、ベンゾトリアゾール系化合物、トリアジン系化合物、メロフタロシアニン系、オキサゾール系、ナフチルイミド系、オキサジアゾール系、オキサジン系、オキサゾリジン系、アントラセン系からなる群より選ばれる少なくとも１種であることが好ましく、波長３００ｎｍ〜４００ｎｍに少なくとも一つの吸収極大を持つことが好ましい。
【００５８】
＜その他成分＞
透明樹脂層は、本発明の効果を損なわない範囲において、さらに、酸化防止剤、紫外線吸収剤、分散剤、難燃剤、可塑剤、熱安定剤、光安定剤、および金属錯体系化合物等の添加剤を含有してもよい。また、上述のキャスト成形により樹脂製基材を製造する場合には、レベリング剤や消泡剤を添加することで樹脂製基材の製造を容易にしてもよい。これらその他成分は、１種単独で用いてもよいし、２種以上を併用してもよい。
【００５９】
酸化防止剤としては、例えば２，６−ジ−ｔ−ブチル−４−メチルフェノール、２，２’−ジ
オキシ−３，３’−ジ−ｔ−ブチル−５，５’−ジメチルジフェニルメタン、およびテトラキ
ス［メチレン−３−（３，５−ジ−ｔ−ブチル−４−ヒドロキシフェニル）プロピオネート］メタンなどが挙げられる。なお、これら添加剤は、樹脂製基材を製造する際に、樹脂などとともに混合してもよいし、樹脂を製造する際に添加してもよい。また、添加量は、所望の特性に応じて適宜選択されるものであるが、樹脂１００重量部に対して、通常０．０１重量部〜５．０重量部、好ましくは０．０５重量部〜２．０重量部である。
【００６０】
紫外線吸収剤としては、例えば、ＴＩＮＵＶＩＮ３２６（ＢＡＳＦ社製商品名）、ＢＯＮＡＳＯＲＢ  ＵＡ３９１１（オリエント化学（株）製商品名）等を用いてもよい。
【００６１】
［その他の機能膜］
光学フィルターは、本発明の効果を損なわない範囲において、表面硬度の向上、耐薬品性の向上、帯電防止および傷消しなどの目的で、反射防止膜、ハードコート膜や帯電防止膜などの機能膜を適宜設けてもよい。
【００６２】
本発明の光学フィルターは、機能膜からなる層を１層含んでもよく、２層以上含んでもよい。本発明の光学フィルターが機能膜からなる層を２層以上含む場合には、同様の層を２層以上含んでもよいし、異なる層を２層以上含んでもよい。
【００６３】
機能膜を積層する方法としては、特に制限されないが、反射防止剤、ハードコート剤および／または帯電防止剤等のコーティング剤などを、前記と同様に溶融成形またはキャスト成形する方法等を挙げることができる。
【００６４】
また、コーティング剤などを含む硬化性組成物をバーコーター等で樹脂製基材または赤外線反射膜上に塗布した後、紫外線照射等により硬化することによっても製造してもよい。
【００６５】
コーティング剤としては、紫外線（ＵＶ）／電子線（ＥＢ）硬化型樹脂や熱硬化型樹脂などが挙げられ、具体的には、ビニル化合物類や、ウレタン系、ウレタンアクリレート系、アクリレート系、エポキシ系およびエポキシアクリレート系樹脂などが挙げられる。これらのコーティング剤を含む硬化性組成物としては、ビニル系、ウレタン系、ウレタンアクリレート系、アクリレート系、エポキシ系およびエポキシアクリレート系硬化性組成物などが挙げられる。
【００６６】
ウレタン系もしくはウレタンアクリレート系硬化性組成物に含まれる成分としては、例えば、トリス（２−ヒドロキシエチル）イソシアヌレートトリ（メタ）アクリレート、ビス（２−ヒドロキシエチル）イソシアヌレートジ（メタ）アクリレート、分子内に２以上の（メタ）アクリロイル基を有するオリゴウレタン（メタ）アクリレート類を挙げることができる。これら成分は、１種単独で用いてもよいし、２種以上を併用してもよい。さらにポリウレタン（メタ）アクリレート等のオリゴマーまたはポリマーや、ポリエステル（メタ）アクリレート等のオリゴマーまたはポリマーを配合してもよい。
【００６７】
ビニル化合物類としては、例えば、酢酸ビニル、プロピオン酸ビニル、ジビニルベンゼン、エチレングリコールジビニルエーテル、ジエチレングリコールジビニルエーテル、トリエチレングリコールジビニルエーテル等を挙げることができるが、これらの例示に限定されるものではない。これら成分は、１種単独で用いてもよいし、２種以上を併用してもよい。
【００６８】
エポキシ系もしくはエポキシアクリレート系硬化性組成物に含まれる成分としては、特に限定されないが、グリシジル（メタ）アクリレート、メチルグリシジル（メタ）アクリレート、分子内に２以上の（メタ）アクリロイル基を有するオリゴエポキシ（メタ）アクリレート類等を挙げることができる。これら成分は、１種単独で用いてもよいし、２種以上を併用してもよい。さらにポリエポキシ（メタ）アクリレート等のオリゴマーまたはポリマーを配合してもよい。
【００６９】
コーティング剤（コーティング剤などを含む硬化性組成物）の市販品としては、東洋インキ製造株式会社製ＬＣＨ、ＬＡＳ；荒川化学工業株式会社製ビームセット；ダイセル・サイテック株式会社製ＥＢＥＣＲＹＬ、ＵＶＡＣＵＲＥ；ＪＳＲ株式会社製オプスターなどが挙げられる。
【００７０】
また、硬化性組成物は、重合開始剤を含んでいてもよい。重合開始剤としては、公知の光重合開始剤または熱重合開始剤を用いてもよく、光重合開始剤と熱重合開始剤とを併用してもよい。重合開始剤は、１種単独で用いてもよいし、２種以上を併用してもよい。
【００７１】
硬化性組成物中、重合開始剤の配合割合は、硬化性組成物の全量を１００重量％とした場合、好ましくは０．１重量％〜１０重量％、より好ましくは０．５重量％〜１０重量％、さらに好ましくは１重量％〜５重量％である。重合開始剤の配合割合が前記範囲にあると、硬化性組成物の硬化特性および取り扱い性が優れ、所望の硬度を有する反射防止膜、ハードコート膜や帯電防止膜などの機能膜を得ることができる。
【００７２】
さらに、硬化性組成物には溶剤として有機溶剤を加えてもよく、有機溶剤としては、公知のものを使用してもよい。有機溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。これら溶剤は、１種単独で用いてもよいし、２種以上を併用してもよい。
【００７３】
機能膜の厚さは、好ましくは０．１μｍ〜２０μｍ、さらに好ましくは０．５μｍ〜１０μｍ、特に好ましくは０．７μｍ〜５μｍである。
【００７４】
また、樹脂製基材と機能膜および／または誘電体多層膜との密着性や、機能膜と誘電体多層膜との密着性を向上させる目的で、樹脂製基材や機能膜の表面にコロナ処理やプラズマ処理等の表面処理をしてもよい。
【００７５】
上記の材料は、基材１０の材料として、水晶、ニオブ酸リチウム、サファイヤ等の複屈折性結晶を用いた場合には、本実施形態に係る光学フィルターに、波長板の機能を付与できる。その結果、部品点数が削減できることから、特にプロジェクターなどの表示装置の小型化、薄型化に有効である。
【００７６】
［光学フィルターの用途］
本発明の光学フィルターは、色純度の高い青色、緑色、赤色の光を透過するため、カラー液晶表示装置、有機ＥＬカラー表示装置、マイクロＬＥＤ表示装置、カラープロジェクター等に有用である。また、色純度の高い青色、緑色、赤色に加え、７８０ｎｍ〜１１００ｎｍに透過帯を設けることができるため、青色や緑色、赤色、近赤外線レーザーを用いた距離測定センサーにも有用である。
【００７７】
図２は、カラー液晶表示装置に本発明に係る光学フィルターを用いた一例を示す図である。図２において、１０１は本発明の光学フィルター、１０２及び１０９は偏光板、１０３及び１０８は保持基板、１０４は遮光部、１０５は共通電極、１０６は液晶層、１０７は絶縁層、１１０は光源、１１１は信号電極、１１２は画素電極、１１３は封止層、１１４及び１１５は配光膜、１１６は青色カラーフィルターセグメント、１１７は緑色カラーフィルターセグメント、１１８は赤色カラーフィルターセグメントである。本発明に係る光学フィルターを、例えばカラー液晶表示装置に適応した場合、図２のように本発明の光学フィルター１０１を表示装置の前側（光源１１０の反対側、光出射側）に具備することで、表示される色再現性の向上、液晶表示装置への紫外線の侵入の阻止、周囲の近赤外線センサーの誤作動を起こしうる近赤外線の発光を阻止することができる。図２では表示装置の最前部に本発明の光学フィルター１０１を具備した例だが、光学フィルター１０１を具備する位置は最前部に限定されない。
【００７８】
図３は、有機ＥＬカラー表示装置に本発明に係る光学フィルターを用いた一例を示す図である。図３において、２０１は本発明に係る光学フィルター、２０２は封止層、２０３は陰極層、２０４はバンク、２０５は絶縁層、２０６は保持基板、２０７は電子注入層、２０８はホール輸送層、２０９はホール注入層、２１０は透明電極、２１１は陽極層、２１２は青色発光層、２１３は緑色発光層、２１４は赤色発光層である。本発明に係る光学フィルターを例えば有機ＥＬカラー表示装置に適応した場合、図３のように本発明に係る光学フィルター２０１を表示装置の前側（光出射側）に具備することで表示される色再現性の向上、有機ＥＬ表示装置への紫外線の侵入を阻止することができる。図３では表示装置の最前部に本発明の光学フィルター２０１を具備した例だが、光学フィルター２０１を具備する位置は最前部に限定されない。
【００７９】
図４は、カラープロジェクター表示装置と近赤外線センサーに本発明に係る光学フィルターを用いた一例を示す図である。図４において、３０１は本発明に係る光学フィルター、３０２は近赤外線センサー用光源、３０３は光源である。例えば、本発明に係る光学フィルター３０１をカラープロジェクターに適応した場合、図４のように光学フィルター３０１を光源３０３の前部（出光側）に具備してもよい。光学フィルター３０１は任意の角度で設計してもよく、図４のように光が斜めに入射される場合を想定して設計してもよい。
【００８０】
図５は、表示装置と近赤外線センサーとに本発明に係る光学フィルターを用いた一例の上面視及び側面視における模式図である。図５は、表示装置４０２に、本発明に係る光学フィルター４０１、近赤外線センサー４０３が設けられた態様を示す。例えば、本発明に係る光学フィルター４０１は、図５のように表示装置４０２及び近赤外線センサー４０３の全体を覆うように具備して使用してもよい。本発明に係る光学フィルター４０１で表示装置４０２及び近赤外線センサー４０３の全体を覆う構成とした場合、製造方法が簡素化し、工程数が減るため好ましい。表示装置４０２及び近赤外線センサー４０３の全体を覆う構成を可能とするために、表示装置４０２と近赤外線センサー４０３を一体型として使用してもよい。
【００８１】
［透過帯］
本発明に係る透過帯とは、１ｎｍ以上連続して透過率７０％以上である波長領域を表す。透過帯域とは透過帯を形成する波長領域を表す。
【００８２】
［阻止帯］
本発明に係る阻止帯とは、１ｎｍ以上連続して透過率２０％以下である波長領域を表す。阻止帯域とは阻止帯を形成する波長領域を表す。
【００８３】
［遷移帯］
本発明に係る遷移帯とは、１ｎｍ以上連続して透過率７０％未満であり、透過率２０％以上である波長領域を表す。遷移帯域とは遷移帯を形成する波長領域を表す。
【００８４】
［カラーフィルターセグメント］
青色、緑色、赤色を形成するカラーフィルターセグメントは一般に知られている方法で得られてもよく、例えば、特許文献５、特許文献６、特許文献７、特許文献８等に挙げられている手法で得られてもよい。本発明に係る評価として図６に示す透過率特性の青色、緑色、赤色のカラーフィルターセグメントを用いた。
【００８５】
［光源］
表示装置に応じて、バックライトとしては一般に知られている各種光源を用いてもよい。例えば、Ｃ光源、Ｂ−ＬＥＤ＋ＹＡＧ系蛍光体光源、Ｄ６５光源、有機ＥＬ光源、レーザー光源等を用いてもよい。本発明に係る評価としてのＢ−ＬＥＤ＋ＹＡＧ系蛍光体光源としては特に限定されないが、特許文献９等で知られている光源を用いてもよい。本発明に係る評価としてのＢ−ＬＥＤ＋ＹＡＧ系蛍光体光源としては、図７に示す発光特性のバックライトを用いた。図７において、発光強度が最も強い波長の発光強度を１とし、発光強度が最も弱い波長の発光強度を０とした際の相対強度を規格化強度（図７の縦軸）とした。有機ＥＬ光源としては、特に限定されないが特許文献１０等で知られている光源を用いてもよい。本発明に係る評価としての有機ＥＬ光源としては図８に示す発光特性の有機ＥＬを用いた。図８において、発光強度が最も強い波長の発光強度を１とし、発光強度が最も弱い波長の発光強度を０とした際の相対強度を規格化強度（図８の縦軸）とした。
【００８６】
［近赤外線センサー］
近赤外線センサーとしては、光レーダ法（飛行時間法）、空間コード化法、照度差ステレオ法、ステレオ画像法、コード化プロジェクション法等の距離センサーや、指紋認証センサー、虹彩認証センサー、静脈認証センサー、顔認証センサー、個体識別センサー、近赤外線通信受信機を用いることができ、市販品を用いてもよい。近赤外線センサーの例としては、東京エレクトロンデバイス株式会社製ＴＢ−７Ｚ−ＴＣＤＫ−ＧＣ２、ポジティブワン株式会社製Ｓｅｎｔｉｓ−ＴｏＦ−Ｍ１００等が挙げられる。センサーの波長に応じて、本発明の効果を損なわない範囲で光学フィルターが有する第四の透過帯の波長を調整してもよい。
【実施例】
【００８７】
以下、本発明を実施例により説明するが、本発明はこれら実施例により何ら限定されるものではない。
【００８８】
＜評価方法＞
［光学特性］
基材、光学フィルターの光学特性は、紫外化可視分光光度計（（株）日立ハイテクノロジー社製、Ｕ−４１００形）を用いて測定した。測定では、スリット幅１ｎｍ、走査波長は１ｎｍとし、Ｐ偏光光源とＳ偏光光源の各透過率の平均値を光学フィルターの透過率とした。
【００８９】
［色再現性］
ＪＩＳＺ８７０１に定める色の表示方法―ＸＹＺ表色系を用いて、各色のＸ、Ｙ、Ｚを算出し、そのＸ，Ｙ，Ｚより（ｘ、ｙ）を算出した。即ち以下の式（４）より算出した。
【００９０】
【数１】
2018194620.tif 000005
【００９１】
ここで、Ｓ（λ）は色の表示に用いる各種光源の光の分光分布、ｘ（λ）、ｙ（λ）、ｘ（λ）は、ＪＩＳＺ８７０１に定める等色関数、Ｔ（λ）は分光透過率、である。各色の（ｘ、ｙ）を算出後、青色、緑色、赤色の３点で囲む領域とＮＴＳＣで定める三点（０．６７、０．３３）、（０．２１、０．７１）、（０．１４、０．０８）で囲む領域との比であるＮＴＳＣ比を色再現性として評価した。
【００９２】
［近赤外線センサー感度］
本発明に係る近赤外線センサー感度評価として、８００ｎｍレーザー光源あるいは８５０ｎｍレーザー光源を２つ具備する飛行時間型距離測定センサーと、ハロゲン光源（朝日分光株式会社製  ＡＬＡ−１００）を図９のように配置した。図９は、本発明に係る光学フィルターの評価に用いた、近赤外線センサーの感度評価の模式図である。図９において、５００は距離測定近赤外線センサー、５０１及び５０２は８００ｎｍレーザー光源あるいは８５０ｎｍレーザー光源、５０３はレンズ、５０４は光学フィルター、５０５は被写体、５０６はハロゲン光源である。本発明に係る光学フィルター越しに６ｍｍ離れた対象（被写体５０５）の距離を測定できた場合〇、６ｍｍ離れた対象の距離を測定できず、４ｍｍ離れた対象の距離を測定できた場合△、４ｍｍ離れた対象の距離を測定できない場合×とした。
【００９３】
［実施例１］
ＪＳＲ社製のノルボルネン樹脂「ＡＲＴＯＮ、屈折率１．５２、ガラス転移温度１６０℃」１００重量部に、ＢＡＳＦ社製のオキサゾール系の紫外線吸収剤「Ｕｖｉｔｅｘ  ＯＢ」を０．１重量部に、塩化メチレンを加えて溶解し、固形分が３０％の溶液を得た。次いで、得られた溶液を平滑なガラス板上にキャストし、５０℃で８時間、さらに減圧下１４０℃で３時間乾燥後に剥離し、厚さ０．１ｍｍ、一辺が６０ｍｍの方形の透明基材Ａを得た。透明基材Ａの垂直方向から測定した波長４２０ｎｍ〜６５０ｎｍの平均透過率は９０％であり、透明性を有していた。また、透明基材Ａの垂直方向から測定した波長７８０ｎｍ〜１１００ｎｍの平均透過率は９１％であり、近赤外線の透明性を有していた。続いて、得られた透明基材Ａの両面に、イオンアシスト真空蒸着装置を用いて、蒸着温度１２０℃で誘電体多層膜からなる設計１の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター１を得た。設計１の膜厚設計を表１に示す。
【００９４】
【表１】
2018194620.tif 000006
【００９５】
この光学フィルター１の垂直方向から入射した光の透過率特性を図１０に示す。光学フィルター１は、０°入射において、波長３８０ｎｍ〜７２５ｎｍの範囲において、第一の阻止帯、第一の透過帯、第二の阻止帯、第二の透過帯、第三の阻止帯、第三の透過帯、第四の阻止帯を有することがわかる。
【００９６】
Ｃ光源を光源とし、カラーフィルターセグメント、光学フィルター１を透過した光の色再現性を評価した結果、および８００ｎｍレーザー光源を用いた近赤外線センサー感度を評価した結果を表２示す。得られた光学フィルターは、色再現性向上効果、近赤外線センサー感度、紫外線遮蔽性を有した良好な特性を有していた。
【００９７】
【表２】
2018194620.tif 000007
【００９８】
［実施例２］
垂直方向から入射した光の透過率特性が図１６であるガラス基材（ショット日本株式会社製、Ｄ２６３、厚み０．１ｍｍ、垂直方向の４２０ｎｍ〜６５０ｎｍの平均透過率は９１％、７８０ｎｍ〜１１００ｎｍの平均透過率は９１％）の両面に、イオンアシスト真空蒸着装置を用いて、蒸着温度１２０℃で誘電体多層膜からなる設計１の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター２を得た。光学フィルター２は、実施例１同様に０°入射おいて、波長３８０ｎｍ〜７２５ｎｍの範囲において、第一の阻止帯、第一の透過帯、第二の阻止帯、第二の透過帯、第三の阻止帯、第三の透過帯、第四の阻止帯を有していた。Ｂ−ＬＥＤ＋ＹＡＧ系蛍光体光源を光源とし、カラーフィルターセグメント、光学フィルター２を透過した光の色再現性を評価した結果、および８００ｎｍレーザー光源を用いた近赤外線センサー感度を評価した結果を表２に示す。得られた光学フィルターは、色再現性向上効果、近赤外線センサー感度、紫外線遮蔽性を有した良好な特性を有していた。
【００９９】
［実施例３］
垂直方向から入射した光の透過率特性が図１６であるガラス基材（ショット日本株式会社製、Ｄ２６３、厚み０．１ｍｍ）の両面に、イオンアシスト真空蒸着装置を用いて、蒸着温度１２０℃で誘電体多層膜からなる設計２の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター３を得た。設計２の膜厚設計を表３に示す。
【０１００】
【表３】
2018194620.tif 000008
【０１０１】
この光学フィルター３を垂直方向から４５°の方向から入射した光の透過率特性を図１１に示す。光学フィルター３は、光学フィルターの垂直方向から４５°の方向からの入射おいて、波長３８０ｎｍ〜７２５ｎｍの範囲において、第一の阻止帯、第一の透過帯、第二の阻止帯、第二の透過帯、第三の阻止帯、第三の透過帯、第四の阻止帯を有していた。有機ＥＬ発光体を光源とし、光学フィルター３を４５°で透過した光の色再現性を評価した結果、および８５０ｎｍレーザー光源を用いた近赤外線センサー感度を評価した結果を表２に示す。得られた光学フィルターは色再現性向上効果、近赤外線センサー感度、紫外線遮蔽性を有した良好な特性を有していた。
【０１０２】
［比較例１］
ＪＳＲ社製のノルボルネン樹脂「ＡＲＴＯＮ、屈折率１．５２、ガラス転移温度１６０℃」１００重量部に、塩化メチレンを加えて溶解し、固形分が３０％の溶液を得た。次いで、得られた溶液を平滑なガラス板上にキャストし、５０℃で８時間、さらに減圧下１４０℃で３時間乾燥後に剥離し、厚さ０．１ｍｍ、一辺が６０ｍｍの誘電体多層膜を有さない光学フィルター４を得た。Ｃ光源を光源とし、カラーフィルターセグメント、光学フィルター４を透過した光の色再現性を評価した結果、および近赤外線センサー感度を評価した結果を表２に示す。得られた光学フィルター４は、色再現性向上効果、近赤外線センサー感度、紫外線遮蔽性を有しておらず、不適であった。
【０１０３】
［比較例２］
ＪＳＲ社製のノルボルネン樹脂「ＡＲＴＯＮ、屈折率１．５２、ガラス転移温度１６０℃」１００重量部に、塩化メチレンを加えて溶解し、固形分が３０％の溶液を得た。次いで、得られた溶液を平滑なガラス板上にキャストし、５０℃で８時間、さらに減圧下１４０℃で３時間乾燥後に剥離し、厚さ０．１ｍｍ、一辺が６０ｍｍの透明基材を得た。続いて、得られた透明基材の両面に、イオンアシスト真空蒸着装置を用いて、蒸着温度１２０℃で誘電体多層膜からなる設計３の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター５を得た。設計３の膜厚設計を表４に示す。
【０１０４】
【表４】
2018194620.tif 000009
【０１０５】
この光学フィルター５の垂直方向から入射した光の透過率特性を図１２に示す。光学フィルター５は、４９０ｎｍ付近の阻止帯を有していないことがわかる。Ｃ光源を光源とし、カラーフィルターセグメント、光学フィルター５を透過した光の色再現性を評価した結果、および近赤外線センサー感度を評価した結果を表２に示す。得られた光学フィルター５は、近赤外線センサー感度、紫外線遮蔽性は適切であったが、色再現性向上効果が不適であった。
【０１０６】
［比較例３］
ＪＳＲ社製のノルボルネン樹脂「ＡＲＴＯＮ、屈折率１．５２、ガラス転移温度１６０℃」１００重量部に、塩化メチレンを加えて溶解し、固形分が３０％の溶液を得た。次いで、得られた溶液を平滑なガラス板上にキャストし、５０℃で８時間、さらに減圧下１４０℃で３時間乾燥後に剥離し、厚さ０．１ｍｍ、一辺が６０ｍｍの透明基材を得た。続いて、得られた透明基材の両面に、イオンアシスト真空蒸着装置を用いて、蒸着温度１２０℃で誘電体多層膜からなる設計４の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター６を得た。設計４の膜厚設計を表５に示す。
【０１０７】
【表５】
2018194620.tif 000010
【０１０８】
この光学フィルター６の垂直方向から入射した光の透過率特性を図１３に示す。光学フィルター６は、５９０ｎｍ付近の阻止帯を有していないことがわかる。有機ＥＬ発光体を光源とし、光学フィルター６を透過した光の色再現性を評価した結果、および近赤外線センサー感度を評価した結果を表２に示す。得られた光学フィルター６は、近赤外線センサー感度、紫外線遮蔽性は適切であったが、色再現性向上効果が不適であった。
【０１０９】
［比較例４］
ガラス基材（ショット日本株式会社製、Ｄ２６３、厚み０．１ｍｍ）の両面に、イオンアシスト真空蒸着装置を用いて、蒸着温度１２０℃で誘電体多層膜からなる設計５の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター７を得た。設計５の膜厚設計を表６に示す。
【０１１０】
【表６】
2018194620.tif 000011
【０１１１】
この光学フィルター７を垂直方向から入射した光の透過率特性を図１４に示す。光学フィルター７は、７１０ｎｍ付近の阻止帯を有していないことがわかる。Ｃ光源を光源とし、カラーフィルターセグメント、光学フィルター７を透過した光の色再現性を評価した結果、および近赤外線センサー感度を評価した結果を表２に示す。得られた光学フィルター７は色再現性向上効果、紫外線遮蔽性を有していたが、近赤外線センサー感度が不適であった。
【０１１２】
［比較例５］
ガラス基材（ショット日本株式会社製、Ｄ２６３、厚み０．１ｍｍ）の両面に、イオンアシスト真空蒸着装置を用いて、蒸着温度１２０℃で誘電体多層膜からなる設計６の誘電体多層膜［シリカ（ＳｉＯ2：５５０ｎｍの屈折率１．４５）層とチタニア（ＴｉＯ2：５５０ｎｍの屈折率２．４５）層とが交互に積層されてなるもの］を形成し、厚さ０．１０６ｍｍの光学フィルター８を得た。設計６の膜厚設計を表７に示す。
【０１１３】
【表７】
2018194620.tif 000012
【０１１４】
この光学フィルター８を垂直方向から入射した光の透過率特性を図１５に示す。光学フィルター８は、４９０ｎｍ付近の阻止帯や５９０ｎｍ付近の阻止帯を有していないことがわかる。有機ＥＬ発光体を光源とし、光学フィルター８を透過した光の色再現性を評価した結果、および近赤外線センサー感度を評価した結果を表２に示す。得られた光学フィルター８は紫外線遮蔽性を有していたが、色再現性向上効果および近赤外線センサー感度が不適であった。
【産業上の利用可能性】
【０１１５】
本発明の光学フィルターは、カラー液晶表示装置、有機ＥＬカラー表示装置、量子ドットカラー表示装置、マイクロＬＥＤカラー表示装置、カラープロジェクター、カラー撮像装置、ホログラム表示装置として有用である。特に、携帯情報端末、スマートフォン、スマートグラス、ヴァーチャリリアリティー表示装置、デジタルビデオカメラ、パーソナルコンピューター、テレビ、カーナビ、ビデオゲーム、携帯ゲーム機、指紋認証システム、虹彩認証システム、顔認証システム、距離測定センサー、距離測定カメラ、デジタルミュージックプレーヤー等に有用である。
【符号の説明】
【０１１６】
１：光学フィルター、１０：基材、１１、１２：誘電体多層膜、１０１：光学フィルター、１０２、１０９：偏光板、１０３、１０８：保持基板、１０４：遮光部、１０５：共通電極、１０６：液晶層、１０７：絶縁層、１１０：光源、１１１：信号電極、１１２：画素電極、１１３：封止層、１１４、１１５：配光膜、１１６：青色カラーフィルターセグメント、１１７：緑色カラーフィルターセグメント、１１８：赤色カラーフィルターセグメント、２０１：光学フィルター、２０２：封止層、２０３：陰極層、２０４：バンク、２０５：絶縁層、２０６：保持基板、２０７：電子注入層、２０８：ホール輸送層、２０９：ホール注入層、２１０：透明電極、２１１：陽極層、２１２：青色発光層、２１３：緑色発光層、２１４：赤色発光層、３０１：光学フィルター、３０２：近赤外線センサー用光源、３０３：光源、４０１：光学フィルターの一例、４０２：表示装置、４０３：近赤外線センサー、５００：距離測定近赤外線センサー、５０１、５０２：８００ｎｍＬＥＤ光源、５０３：レンズ、５０４：光学フィルター、５０５：被写体、５０６：ハロゲン光源
【図１】
2018194620.tif 000013
【図２】
2018194620.tif 000014
【図３】
2018194620.tif 000015
【図４】
2018194620.tif 000016
【図５】
2018194620.tif 000017
【図６】
2018194620.tif 000018
【図７】
2018194620.tif 000019
【図８】
2018194620.tif 000020
【図９】
2018194620.tif 000021
【図１０】
2018194620.tif 000022
【図１１】
2018194620.tif 000023
【図１２】
2018194620.tif 000024
【図１３】
2018194620.tif 000025
【図１４】
2018194620.tif 000026
【図１５】
2018194620.tif 000027
【図１６】
2018194620.tif 000028